(57)【要約】  本発明は、第１寸法補強層と、前記第１寸法補強層上に形成されたコア層と、前記コア層上に形成された第２寸法補強層とを含む室内内装材用ボードに関し、コア層として発泡フォームを用いているので、クッション性及び遮音性に優れ、衝撃吸収が可能であり、軽量化された室内内装材用ボードを提供できるという効果がある。また、本発明の室内内装材用ボードは、コア層として発泡フォームを、第１寸法補強層及び第２寸法補強層として繊維不織布を用い、これらを熱ラミネートして、コア層を中心に下部及び上部に第１寸法補強層及び第２寸法補強層がそれぞれ形成された室内内装材用ボードを製造することによって、耐水性及び寸法安定性に優れた室内内装材用ボードを提供できるという効果がある。
2019504946.tif 000002
【特許請求の範囲】
【請求項１】
第１寸法補強層と、
前記第１寸法補強層上に形成されたコア層と、
前記コア層上に形成された第２寸法補強層とを含む、室内内装材用ボード。
【請求項２】
前記第１寸法補強層及び第２寸法補強層は、繊維不織布を熱圧着して形成されたボードであることを特徴とする、請求項１に記載の室内内装材用ボード。
【請求項３】
前記繊維不織布は、合成樹脂繊維及び補強繊維を含むことを特徴とする、請求項２に記載の室内内装材用ボード。
【請求項４】
前記繊維不織布内の合成樹脂繊維と補強繊維との重量比は、５：５〜７：３であることを特徴とする、請求項３に記載の室内内装材用ボード。
【請求項５】
前記合成樹脂繊維はポリオレフィン系繊維であることを特徴とする、請求項３に記載の室内内装材用ボード。
【請求項６】
前記ポリオレフィン系繊維は、ポリエチレン繊維、ポリプロピレン繊維、またはポリエチレンテレフタレート繊維であることを特徴とする、請求項５に記載の室内内装材用ボード。
【請求項７】
前記補強繊維は、ガラス繊維、炭素繊維、及び天然繊維からなる群から選択された１つまたは２つ以上を混合したものであることを特徴とする、請求項３に記載の室内内装材用ボード。
【請求項８】
前記天然繊維は、黄麻（Ｊｕｔｅ）繊維、ケナフ（Ｋｅｎａｆ）繊維、アバカ（Ａｂａｃａ）繊維、ココナッツ繊維、及び木繊維で構成された群から選択されたいずれか１つまたは２つ以上を混合したものであることを特徴とする、請求項７に記載の室内内装材用ボード。
【請求項９】
前記繊維不織布の坪量は、５００〜１，０００ｇ／ｍ２であることを特徴とする、請求項２に記載の室内内装材用ボード。
【請求項１０】
前記繊維不織布の厚さは、５〜１５ｍｍであることを特徴とする、請求項２に記載の室内内装材用ボード。
【請求項１１】
前記繊維不織布の比重は、０．２〜０．４であることを特徴とする、請求項２に記載の室内内装材用ボード。
【請求項１２】
前記第１寸法補強層及び第２寸法補強層の厚さは、１〜３ｍｍであることを特徴とする、請求項１に記載の室内内装材用ボード。
【請求項１３】
前記第１寸法補強層及び第２寸法補強層は同じ厚さを有するか、または厚さの差が±０．３ｍｍ以下となるようにすることを特徴とする、請求項１に記載の室内内装材用ボード。
【請求項１４】
前記コア層は、発泡フォームを熱圧着して形成されたことを特徴とする、請求項１に記載の室内内装材用ボード。
【請求項１５】
前記発泡フォームは、ポリエチレン、ポリプロピレン、ポリスチレン、ポリ塩化ビニル、またはエチレンビニルアセテートフォームであることを特徴とする、請求項１４に記載の室内内装材用ボード。
【請求項１６】
前記コア層と第１寸法補強層との間に第１接着層が、前記コア層と第２寸法補強層との間に第２接着層がさらに形成されたことを特徴とする、請求項１に記載の室内内装材用ボード。
【請求項１７】
前記第１接着層及び第２接着層は、ホットメルトフィルムによって形成されたことを特徴とする、請求項１６に記載の室内内装材用ボード。
【請求項１８】
前記発泡フォームのショアＤ（Ｓｈｏｒｅ  Ｄ  ｔｙｐｅ）硬度は６５〜８５であることを特徴とする、請求項１４に記載の室内内装材用ボード。
【請求項１９】
前記発泡フォームの厚さは３〜７ｍｍであることを特徴とする、請求項１４に記載の室内内装材用ボード。
【請求項２０】
前記室内内装材用ボードの厚さは４〜７ｍｍであることを特徴とする、請求項１に記載の室内内装材用ボード。
【請求項２１】
前記室内内装材用ボードの比重は０．５〜０．７であることを特徴とする、請求項１に記載の室内内装材用ボード。
【請求項２２】
前記室内内装材用ボードは、さねはぎ（Ｔｏｎｇｕｅ  ＆  ｇｒｏｏｖｅ）構造またはクリック構造が形成されたことを特徴とする、請求項１に記載の室内内装材用ボード。
【請求項２３】
発泡フォームを準備するステップと、
前記発泡フォームの下部及び上部に繊維不織布を位置させた後、熱ラミネートするステップとを含む、室内内装材用ボードの製造方法。
【請求項２４】
前記熱ラミネートするステップにおいて、熱ラミネートの温度は２００〜２５０℃であることを特徴とする、請求項２３に記載の室内内装材用ボードの製造方法。
【請求項２５】
前記熱ラミネートするステップにおいて、熱ラミネートは、ダブルベルトプレス（Ｄｏｕｂｌｅ  ｂｅｌｔ  ｐｒｅｓｓ）装置を用いてラミネートすることを特徴とする、請求項２３に記載の室内内装材用ボードの製造方法。
【請求項２６】
前記熱ラミネートするステップにおいて、前記発泡フォームと繊維不織布との間にホットメルトフィルムをさらに位置させた後に熱ラミネートすることを特徴とする、請求項２３に記載の室内内装材用ボードの製造方法。
【請求項２７】
前記熱ラミネートするステップの後に側面にさねはぎ（Ｔｏｎｇｕｅ  ＆  ｇｒｏｏｖｅ）を形成するステップをさらに含むことを特徴とする、請求項２３に記載の室内内装材用ボードの製造方法。
【請求項２８】
前記熱ラミネートするステップの後にクリック構造を形成するステップをさらに含むことを特徴とする、請求項２３に記載の室内内装材用ボードの製造方法。
【請求項２９】
請求項１乃至２２のいずれか１項に記載の室内内装材用ボードの上面に表面材が付着された、室内内装材。
【請求項３０】
前記表面材は、熱可塑性樹脂系シート、熱硬化性樹脂系シート、または木質系シートであることを特徴とする、請求項２９に記載の室内内装材。
【請求項３１】
前記室内内装材用ボードと表面材は接着剤によって貼り合わされたことを特徴とする、請求項２９に記載の室内内装材。
【請求項３２】
前記室内内装材用ボードの下面にバランス層がさらに形成されたことを特徴とする、請求項２９に記載の室内内装材。
【発明の詳細な説明】
【技術分野】
【０００１】
本発明は、耐水性及び寸法安定性を強化しながらも、環境に優しく、クッション性及び遮音性に優れ、軽量化を実現できる新たなボード及びその製造方法、並びにそのボードを用いた室内内装材に関する。
【背景技術】
【０００２】
通常、室内床材、壁材のような室内内装材の用途に使用される硬質のボード資材としては、合板、ＨＤＦ（Ｈｉｇｈ  Ｄｅｎｓｉｔｙ  Ｆｉｂｅｒｂｏａｒｄ）、ＭＤＦ（Ｍｅｄｉｕｍ  Ｄｅｎｓｉｔｙ  Ｆｉｂｅｒｂｏａｒｄ）、無機物ボード、繊維ボードなどがある。それぞれのボードは欠点を有しており、合板、ＨＤＦ、ＭＤＦのような木質系ボードの場合、耐水性が悪く、無機物ボードの場合、比重が高いため軽量化する必要がある。繊維ボードの場合、寸法補強繊維が高分子バインダーと一定の重量で混合されているが、この場合、補強繊維のバリ（ｂｕｒ）により、一定の大きさに加工されたボードを締結できる溝の加工が難しいという問題があった。
【０００３】
前記のような各ボードの問題点を解決するために、大韓民国公開特許公報第１０−２００８−００９２５８８号は、ケナフ（Ｋｅｎａｆ）ボードの両面にＨＤＦ又はＭＤＦを接着したり、ＨＤＦ又はＭＤＦの両面にケナフボードを接着したりした後、プレス成形して形成された複合基材上に、表面層及び表面処理層を順次形成した床材を提供することによって、耐水性、寸法安定性などの基本物性を改善するようにした床材を開示している。
【０００４】
しかし、先行技術に開示された複合基材は、既存のＨＤＦ又はＭＤＦに比べて寸法安定性が一部改善されたかも知れないが、ＨＤＦ又はＭＤＦを含むことにより、耐水性及び寸法安定性の問題が依然として存在する。また、複合基材が硬質のボードのみで構成されているため、床材のクッション性及び軽量性が不十分であるという問題がある。
【０００５】
また、最近、生活の質が向上するにつれて、健康はもとより、環境に優しい製品への関心が高まっており、マンションの層間の騒音問題が社会的問題として台頭している実情で層間の騒音を最小化できる室内内装材が要求される。その一例として、住居生活と密接な関係のある床材及び壁材などのような室内内装材は、次第に環境への配慮及び遮音性能を付与できる材質を使用している趨勢である。
【０００６】
したがって、既存の木質系ボードの欠点を解決するために、耐水性及び寸法安定性を強化しながらも、環境に優しく、クッション性及び遮音性に優れ、軽量化を実現できる新たなボードの開発、及びそれを用いた室内内装材の開発が切実に要求されている。
【先行技術文献】
【特許文献】
【０００７】
【特許文献１】韓国公開特許第１０−２００８−００９２５８８号公報
【発明の概要】
【発明が解決しようとする課題】
【０００８】
上記のような問題点を解決するために、本発明は、耐水性及び寸法安定性を強化しながらも、環境に優しく、クッション性及び遮音性に優れ、軽量化を実現できる新たなボード及びその製造方法、並びにそのボードを用いた室内内装材を提供することを目的とする。
【課題を解決するための手段】
【０００９】
上記目的を達成するために、本発明は、第１寸法補強層と；前記第１寸法補強層上に形成されたコア層と；前記コア層上に形成された第２寸法補強層と；を含む室内内装材用ボードを提供する。
【００１０】
また、本発明は、発泡フォームを準備するステップと；前記発泡フォームの下部及び上部に繊維不織布を位置させた後、熱ラミネートするステップと；を含む室内内装材用ボードの製造方法を提供する。
【００１１】
また、本発明は、前記室内内装材用ボード上に表面材を付着して形成された室内内装材を提供する。
【発明の効果】
【００１２】
本発明の室内内装材用ボードは、コア層として発泡フォームを用いているので、クッション性及び遮音性に優れ、衝撃吸収が可能であり、軽量化された室内内装材用ボードを提供できるという効果がある。
【００１３】
また、本発明の室内内装材用ボードは、コア層として発泡フォームを、第１寸法補強層及び第２寸法補強層として繊維不織布を用い、これらを熱ラミネートして、コア層を中心に下部及び上部に第１寸法補強層及び第２寸法補強層がそれぞれ形成された室内内装材用ボードを製造することによって、耐水性及び寸法安定性に優れた室内内装材用ボードを提供できるという効果がある。
【００１４】
また、本発明の室内内装材用ボードは、第１寸法補強層及び第２寸法補強層を形成するための繊維不織布内の補強繊維として天然繊維を使用し、合成樹脂繊維としてポリオレフィン系樹脂を使用することによって、環境に優しい室内内装材用ボードを提供できるという効果がある。
【００１５】
また、本発明の室内内装材用ボードは、ソフトなコア層を中心にハードな第１寸法補強層及び第２寸法補強層が対称的に位置して、従来の繊維ボードが実現できなかったさねはぎ（Ｔｏｎｇｕｅ  ＆  ｇｒｏｏｖｅ）又はクリック構造の形成が可能であるという効果がある。
【図面の簡単な説明】
【００１６】
【図１】本発明の室内内装材用ボードの第１実施例の概略側断面図である。
【図２】本発明の室内内装材用ボードの第２実施例の概略側断面図である。
【図３】図１の室内内装材用ボードを用いて製造された室内内装材の概略側断面図である。
【図４】図２の室内内装材用ボードを用いて製造された室内内装材の概略側断面図である。
【図５】ダブルベルトプレス装置を用いて室内内装材用ボードを製造する概略的な工程を示す図である。
【図６】さねはぎ構造が形成された本発明の室内内装材用ボードを概略的に示す側断面図である。
【図７】クリック構造が形成された本発明の室内内装材用ボードを概略的に示す側断面図である。
【図８】クリック構造が形成された本発明の室内内装材用ボードの具体的な一例を示す斜視図である。
【図９】図８の室内内装材用ボードの側断面図である。
【図１０】転倒衝突安定試験評価試験装置を示す図である。
【発明を実施するための形態】
【００１７】
以下では、本発明を添付の図面と共に具体的に説明する。
【００１８】
図１に示したように、本発明の室内内装材用ボード１は、第１寸法補強層１０と；前記第１寸法補強層１０上に形成されたコア層３０と；前記コア層３０上に形成された第２寸法補強層５０と；を含む。
【００１９】
本発明において前記第１寸法補強層１０及び第２寸法補強層５０は、繊維不織布を熱圧着して形成されたボードの形態であって、室内内装材用ボード１が耐水性及び寸法安定性を確保できるようにする役割を果たす。
【００２０】
前記繊維不織布は、合成樹脂繊維及び補強繊維を含むように製造することで、コア層３０との熱圧着時に、繊維不織布内の合成樹脂繊維の溶融によって、別途の接着剤なしにもコア層との接着が可能である。前記繊維不織布内の合成樹脂繊維と補強繊維との重量比は、５：５〜７：３であることが好ましい。補強繊維の重量比が５を超える場合、引張強度や曲げ強度は高くなるが、相対的に合成樹脂繊維の重量が低くなるため、不織布が良好に形成されず、形成された不織布が脆い（ｂｒｉｔｔｌｅ）ため、好ましくなく、３未満の場合、引張強度や曲げ強度が弱いため、好ましくない。また、合成樹脂繊維の重量比が７を超える場合、多孔性素材である不織布を製造する意味がなくなり、５未満の場合、不織布が良好に形成されないため、繊維不織布内の合成樹脂繊維と補強繊維との重量比は、５：５〜７：３であることが好ましい。
【００２１】
前記合成樹脂繊維は、熱可塑性樹脂であって、比較的有害物質の放出のない環境に優しい素材であるポリオレフィン系繊維を用いることができる。
【００２２】
前記ポリオレフィン系繊維は、ポリエチレン繊維、ポリプロピレン繊維、またはポリエチレンテレフタレート繊維を用いることが好ましい。前記ポリオレフィン系繊維は、単一樹脂の繊維であってもよく、またはコア−シェル構造の繊維であって、コアをなす繊維とシェルをなすコーティング樹脂を同種又は異種の樹脂を用いて製造したものであってもよい。
【００２３】
前記補強繊維として、ガラス繊維、炭素繊維（アラミド繊維）、及び天然繊維からなる群から選択された１つまたは２つ以上を混合して使用することができる。好ましくは、環境に優しく、寸法変化率が小さい天然繊維を単独で用いることが好ましい。
【００２４】
前記天然繊維としては、黄麻（Ｊｕｔｅ）繊維、ケナフ（Ｋｅｎａｆ）繊維、アバカ（Ａｂａｃａ）繊維、ココナッツ繊維、及び木繊維で構成された群から選択されたいずれか１つまたは２つ以上を混合して使用することができる。
【００２５】
本発明において前記繊維不織布は、湿式又は乾式の製造方法を用いて製造することができ、好ましくは、乾式製造方法のうちエアレイド（ａｉｒｌａｉｄ）工程を用いて製造されたものを用いることができる。
【００２６】
前記繊維不織布の坪量は、５００〜１，０００ｇ／ｍ２であってもよく、好ましくは５００〜８００ｇ／ｍ２であってもよい。繊維不織布の坪量が５００ｇ／ｍ２未満の場合、押し込み強度が低下し、１，０００ｇ／ｍ２を超える場合、クッション効果が阻害され、軽量化を実現しにくいため、前記範囲内の坪量を有することが好ましい。
【００２７】
また、前記繊維不織布の厚さは５〜１５ｍｍであってもよく、比重は０．２〜０．４であってもよいが、この範囲内に制限されるものではない。
【００２８】
本発明において、前記第１寸法補強層１０及び第２寸法補強層５０の厚さは１〜３ｍｍであることが好ましい。
【００２９】
また、第１寸法補強層１０及び第２寸法補強層５０は同じ厚さ、または第１寸法補強層１０と第２寸法補強層５０との厚さの差が±０．３ｍｍ以下になるようにすることが、室内内装材用ボード１を用いた室内内装材が夏季又は冬季の暖房などによる熱的環境に露出されるときにカーリングなどを防止できるので、好ましい。
【００３０】
本発明において前記コア層３０は、発泡フォームを熱圧着して構成されたもので、室内内装材用ボード１がクッション性及び遮音性を有すると共に、衝撃を吸収し、ボードの軽量化を実現するようにする役割を果たす。
【００３１】
前記発泡フォームは、ポリエチレン、ポリプロピレン、ポリスチレン、ポリ塩化ビニル、またはエチレンビニルアセテート樹脂と、発泡剤と、発泡安定剤とを含む組成物で発泡成形して形成することができる。
【００３２】
好ましくは、前記発泡フォームは、エチレンビニルアセテートフォームまたはポリプロピレンフォームを用いることが安価であり、さねはぎ加工又はクリック加工が容易であり、別途の接着剤なしにも第１寸法補強層１０及び第２寸法補強層５０との接着が容易であり、室内内装材用ボード１の物性を具現するのに適するので、好ましい。
【００３３】
または、前記発泡フォームの樹脂と、前記第１寸法補強層１０及び第２寸法補強層５０の形成に使用された合成樹脂（即ち、繊維不織布内の合成樹脂繊維）との種類が異なる場合、コア層３０と第１寸法補強層１０及び第２寸法補強層５０との間の接着力の強化のために、ホットメルトフィルムなどによって形成された第１接着層２０及び第２接着層４０をさらに含むことができる（図２参照）。
【００３４】
前記発泡フォームの硬度は、ショアＤ（Ｓｈｏｒｅ  Ｄ  ｔｙｐｅ）硬度で６５〜８５であることが、クッション性を発現するのに好ましい。６５未満の場合、ダブルベルトプレス圧着工程上、フォームが過度に押されることがあり、８５を超える場合は、クッション性が弱くなるため、前記範囲内の硬度を有することが好ましい。
【００３５】
前記発泡フォームの厚さは３〜７ｍｍであってもよく、この発泡フォームを寸法補強層と積層後に熱ラミネートして形成されたコア層３０の厚さは、発泡フォームの初期の厚さに対して約４０〜５０％圧着されて、１．５〜４．５ｍｍであり得る。
【００３６】
前記のように、第１寸法補強層１０と；前記第１寸法補強層１０上に形成されたコア層３０と；前記コア層３０上に形成された第２寸法補強層５０と；を含む本発明の室内内装材用ボード１の厚さは、４〜７ｍｍであってもよいが、使用用途や使用環境などに応じてその厚さを適宜変更することができる。
【００３７】
また、本発明の室内内装材用ボード１の比重は約０．５〜０．７であって、同じ厚さの従来の合板（比重：０．６〜０．８）、ＭＤＦ及びＨＤＦのような木質系ボード（比重：０．９〜１．１）、無機物ボード（比重：１．１〜２．０）に比べて軽量化された。
【００３８】
本発明の室内内装材用ボード１は、施工を容易にするための締結構造を有するように、側面にさねはぎ構造又はクリック構造が形成されることが好ましい（図６及び図７参照）。図６に示すように、さねはぎ構造を形成する場合には、床面との接着を容易にするために、室内内装材用ボードの下面に溝（図示せず）をさらに形成することができる。
【００３９】
クリック構造が形成された室内内装材用ボードの具体的な一例を、図８及び図９に示した。図８は、クリック構造が形成された室内内装材用ボードの斜視図であり、図９は、その側断面図であって、別途の接着剤なしに長手方向及び幅方向に優れた締結強度を有するために、室内内装材用ボードは、突出部Ｐと、この突出部に対応する形状を有する溝部Ｇ’とを含むクリック構造を有する。
【００４０】
本発明の室内内装材用ボード１は、コア層３０として発泡フォームを用いているので、クッション性及び遮音性に優れ、衝撃吸収が可能であり、軽量化された室内内装材用ボードを提供できるという効果がある。
【００４１】
また、本発明の室内内装材用ボード１は、コア層３０として発泡フォームを、第１寸法補強層１０及び第２寸法補強層５０として繊維不織布を用い、これらを熱ラミネートして、コア層３０を中心に下部及び上部に第１寸法補強層１０及び第２寸法補強層５０がそれぞれ形成された室内内装材用ボードを製造することによって、耐水性及び寸法安定性に優れた室内内装材用ボードを提供できるという効果がある。
【００４２】
また、本発明の室内内装材用ボード１は、第１寸法補強層１０及び第２寸法補強層５０を形成するための繊維不織布内の補強繊維として天然繊維を使用し、合成樹脂繊維としてポリオレフィン系樹脂を使用することによって、環境に優しい室内内装材用ボードを提供できるという効果がある。
【００４３】
また、本発明の室内内装材用ボード１は、ソフトな発泡フォーム材質のコア層３０を中心にして、ハードな第１寸法補強層１０及び第２寸法補強層５０が対称的に位置することによって、従来の繊維ボードが具現できなかったさねはぎ又はクリック構造の形成が可能であるという効果がある。
【００４４】
本発明は、前記の室内内装材用ボードの製造方法に関し、具体的には、発泡フォームを準備するステップと；前記発泡フォームの下部及び上部に繊維不織布を位置させた後、熱ラミネートするステップと；を含む室内内装材用ボードの製造方法に関する。
【００４５】
本発明の製造方法に用いられた発泡フォーム及び繊維不織布に関する説明は、前記で記載したので、重複記載は省略する。
【００４６】
また、前記熱ラミネートするステップにおいて、熱ラミネートの温度条件は２００〜２５０℃であり得る。２００℃未満では、繊維不織布内の合成樹脂繊維の溶融が良好に行われないため、発泡フォームとの熱ラミネートが容易ではなく、２５０℃を超える場合には、合成樹脂の溶融が過度に行われてしまい、ボードの厚さを制御することが難しいため、前記温度範囲内で熱ラミネートを行うことが好ましい。
【００４７】
本発明において、前記熱ラミネートするステップは、ダブルベルトプレス（Ｄｏｕｂｌｅ  ｂｅｌｔ  ｐｒｅｓｓ）装置を用いることができる（図５参照）。
【００４８】
または、前記熱ラミネートするステップにおいて、前記発泡フォームと繊維不織布との間にホットメルトフィルムをさらに位置させた後に熱ラミネートすることもできる。これは、発泡フォームと繊維不織布との間に加熱圧着のみでは接着力が弱い場合、すなわち、一例として、発泡フォームの合成樹脂と繊維不織布内の合成樹脂繊維の材質の差によって接着力が弱い場合、ホットメルトフィルムを媒介として熱ラミネートすることができる。または、選択的に、ホットメルトフィルムの代わりに、発泡フォームの上部及び下部に接着剤を塗布した後、繊維不織布を付着させて熱ラミネートすることもできる。
【００４９】
本発明の室内内装材用ボードの製造方法は、前記熱ラミネートステップの後に側面にさねはぎを形成するステップをさらに含むことによって、複数のボード間の締結を容易にすることができる（図６参照）。
【００５０】
または、さねはぎの代わりにクリック構造を形成するステップをさらに含むことができる（図７参照）。
【００５１】
前記さねはぎを形成するステップ又はクリック構造を形成するステップは、好ましくは、室内内装材用ボードの上部に表面材を付着した状態でさねはぎ構造又はクリック構造を形成することが、形成の容易性及び工程経済上、好ましい。
【００５２】
本発明は、前記室内内装材用ボードの製造方法は、選択的に、発泡フォームと繊維不織布とを熱ラミネートして室内内装材用ボードを製造する方法の代わりに、繊維不織布を熱圧着して成形した繊維ボードと発泡フォームとを接着剤で接着して製造することもできる。この場合、繊維ボードの比重が０．４〜０．７であるものを使用することが好ましい。一方、このような方法により製造された室内内装材用ボードの比重が約０．５〜０．７となるように発泡フォームの厚さを調節することが好ましい。
【００５３】
本発明は、前記の室内内装材用ボードを用いた室内内装材に関し、前記室内内装材用ボード１上に表面材３を付着して形成された室内内装材Ａに関する（図３及び図４参照）。
【００５４】
本発明の室内内装材Ａは、床材または壁材であってもよい。
【００５５】
前記表面材３は、ポリエチレン、ポリプロピレン、ポリ塩化ビニルのような熱可塑性樹脂系シート、ＨＰＭ（ｈｉｇｈ  ｐｒｅｓｓｕｒｅ  ｍｅｌａｍｉｎｅ）のような熱硬化性樹脂系シート、経木又は原木のような木質系シート、または無機質系シートであってもよい。
【００５６】
前記熱可塑性樹脂系シートは、非発泡シートまたは発泡シートであってもよい。
【００５７】
前記表面材３の厚さは、０．２〜２ｍｍであってもよい。
【００５８】
前記表面材３内には、印刷パターンが形成されたフィルム又は紙などが貼り合わされているので、審美感に優れた外観及びデザイン効果を付与することができる。
【００５９】
前記表面材３を室内内装材用ボード１上に付着するために使用される接着剤は、表面材の種類に応じて異なり得、表面材として熱可塑性樹脂系シートを用いる場合には、オレフィン系ホットメルト、反応性ポリウレタン（Ｒｅａｃｔｉｖｅ  ｐｏｌｙｕｒｅｔｈａｎｅ）、ＥＶＡホットメルトなどの接着剤を使用することができ、ＨＰＭ（ｈｉｇｈ  ｐｒｅｓｓｕｒｅ  ｍｅｌａｍｉｎｅ）のような熱硬化性樹脂系シートを用いる場合には、エポキシ、ポリウレタン系またはメラミン系接着剤を使用することができ、経木又は原木のような木質系シートを用いる場合には、ＰＶＡｃ系接着剤を使用することができる。
【００６０】
選択的に、表面材３との接着力を高めるために、接着剤を塗布する前に室内内装材用ボード１の表面をサンディング（ｓａｎｄｉｎｇ）加工することができる。
【００６１】
また、室内内装材用ボード１上に接着剤を塗布して第３接着層２の形成後に表面材３を付着する場合、ボード１の上部に付着された表面材３により、内装材の全体的な曲げバランスが合わないことがあるため、この場合、ボード１の下部に別途にシートを付着してバランス層（図示せず）を形成することによって、全体的な曲げバランスを維持できるようにすることができる。また、前記バランス層の厚さは、前記表面材３と同一又は類似の厚さの範囲で形成することが好ましい。
【００６２】
前記バランス層は、前記第１寸法補強層１０に含まれた合成樹脂と同じ材質の熱可塑性樹脂を使用することができ、この場合、前記バランス層とボード１の第１寸法補強層１０との接着力が向上して、室内内装材Ａの耐久性を向上させることができる。
【００６３】
以下、本発明の理解を助けるために好ましい実施例を提示するが、以下の実施例は、本発明を例示するものに過ぎず、本発明の範疇及び技術思想の範囲内で様々な変更及び修正が可能であることは当業者にとって明らかであり、このような変更及び修正が添付の特許請求の範囲に属することも当然である。
【００６４】
［実施例］
実施例１
ポリプロピレン繊維とケナフ（Ｋｅｎａｆ）繊維を５：５の重量比率で混合して、坪量５００ｇ／ｍ２、厚さ１０ｍｍ、比重０．３の繊維不織布を乾式エアレイド（ａｉｒｌａｉｄ）工程を用いて製造した。
【００６５】
その後、ショアＤ硬度７５、厚さ５ｍｍのＥＶＡ（ｅｔｈｙｌｅｎｅ  ｖｉｎｙｌａｃｅｔａｔｅ）フォームの下部及び上部に、前記製造された繊維不織布を位置させた後、ダブルベルトプレス装置を用いて、２２０〜２５０℃の温度で熱ラミネートして、コア層の下部及び上部に第１寸法補強層及び第２寸法補強層がそれぞれ形成された室内内装材用ボードを製造した。
【００６６】
前記第１寸法補強層及び第２寸法補強層の厚さは、それぞれ１〜１．５ｍｍであり、前記コア層は、約３ｍｍの厚さに圧着されて、総６ｍｍの厚さ、坪量１２００〜１５００ｇ／ｍ２の室内内装材用ボードが製造された。
【００６７】
比較例１
市販されている約７ｍｍの厚さの５重合板（マレーシア産）を準備した。
【００６８】
実験例１
前記実施例１及び比較例１の室内内装材用ボードの耐水性及び寸法変化率を測定した。その結果は、下記の表１及び表２の通りである。
【００６９】
表１の耐水性試験の結果は、実施例１及び比較例１のボードを常温の水に２４時間浸漬した後、厚さの変化を測定した結果であり、表２の寸法変化率は、実施例１及び比較例１のボードを８０℃のオーブンで２４時間放置した後の寸法変化率を測定したものである。
【００７０】
【表１】
2019504946.tif 000003
【００７１】
前記表１は、耐水性試験の結果である。
【００７２】
【表２】
2019504946.tif 000004
【００７３】
前記表２は、寸法変化率の試験結果である。
【００７４】
前記の試験結果を通じて確認されるように、本発明の室内内装材用ボードは、耐水性及び寸法変化の程度が既存の合板ボードに比べて非常に優れていることが確認できた。
【００７５】
実験例２
前記実施例１と比較例１の室内内装材用ボードの遮音性能を比較した試験資料を、下記表３に示す。遮音性能の試験は、ＫＳ  Ｆ  ２８１０−１（軽量衝撃音試験条件）に従って測定した。対照群は、ボードを設置していない状態の床を対象とし、比較例１は、前記対照群の床に比較例１の室内内装材用ボードを設置したものを対象とし、そして、実施例１は、前記対照群の床に実施例１の室内内装材用ボードを設置したものを対象として、対照群対比遮音性能を測定した。
【００７６】
【表３】
2019504946.tif 000005
【００７７】
表３に示されたように、本発明に係る室内内装材用ボードは、比較例１の合板ボードに比べて軽量衝撃音の低減性能に優れていることを確認することができる。
【００７８】
実験例３
前記実施例１と比較例１の室内内装材用ボードの転倒衝突安定試験評価を行った。試験は、ＪＩＳ  Ａ  ６５１９（Ｈｅａｄ  ｍｏｄｅｌ  ｔｅｓｔ）に従って測定した。
【００７９】
試験方法は、ヘッドモデル（３．７５ｋｇ）の自由落下後、加速度Ｇの最大値を測定したもので、まず、落下装置にヘッドモデルを固定し、試験片を床に敷いて、厚さ８ｍｍのゴム板を上に載せた後、ヘッドモデルを２０ｃｍの高さから自由落下させ、加速度Ｇの最大値を測定した（図１０参照）。
【００８０】
【表４】
2019504946.tif 000006
【００８１】
表４に示されたように、本発明に係る室内内装材用ボードは、比較例１の合板ボードに比べてＧの最大値が低いので、クッション性に優れていることを確認することができる。
【符号の説明】
【００８２】
１：室内内装材用ボード
１０：第１寸法補強層
２０：第１接着層
３０：コア層
４０：第２接着層
５０：第２寸法補強層
Ａ：室内内装材
２：第３接着層
３：表面材
Ｔ：Ｔｏｎｇｕｅ
Ｇ：Ｇｒｏｏｖｅ
Ｐ：突出部
Ｇ’：溝部
【図１】
2019504946.tif 000007
【図２】
2019504946.tif 000008
【図３】
2019504946.tif 000009
【図４】
2019504946.tif 000010
【図５】
2019504946.tif 000011
【図６】
2019504946.tif 000012
【図７】
2019504946.tif 000013
【図８】
2019504946.tif 000014
【図９】
2019504946.tif 000015
【図１０】
2019504946.tif 000016
【国際調査報告】
2019504946.tif 000017
2019504946.tif 000018
2019504946.tif 000019
2019504946.tif 000020